(57)【要約】  赤外線透過膜形成用組成物は、波長４００ｎｍ以上５８０ｎｍ以下の領域に吸収極大を有する色素と、波長５８１ｎｍ以上７００ｎｍ以下の領域に吸収極大を有する色素と、波長７０１ｎｍ以上８００ｎｍ以下の領域に吸収極大を有する色素と、溶媒と、を含有し、溶媒は、溶解パラメータが、８（ｃａｌ／ｃｍ3）1/2以上１２（ｃａｌ／ｃｍ3）1/2以下である溶媒を含有する。上記赤外線透過膜用組成物において、さらに透明樹脂を含有してもよい。
2019159985.tif 000002
【特許請求の範囲】
【請求項１】
波長４００ｎｍ以上５８０ｎｍ以下の領域に吸収極大を有する色素と、
波長５８１ｎｍ以上７００ｎｍ以下の領域に吸収極大を有する色素と、
波長７０１ｎｍ以上８００ｎｍ以下の領域に吸収極大を有する色素と、
溶媒と、を含有し、
前記溶媒は、溶解パラメータが、８（ｃａｌ／ｃｍ3）1/2以上１２（ｃａｌ／ｃｍ3）1/2以下である溶媒を含有する、赤外線透過膜用組成物。
【請求項２】
波長４００ｎｍ以上５８０ｎｍ以下の領域に吸収極大を有する色素と、
波長５８１ｎｍ以上７００ｎｍ以下の領域に吸収極大を有する色素と、
波長７０１ｎｍ以上８００ｎｍ以下の領域に吸収極大を有する色素と、
溶媒と、を含有し、
前記溶媒は、波長７０１ｎｍ以上８００ｎｍ以下の領域に吸収極大を有する色素との溶解パラメータの差の絶対値が２．５（ｃａｌ／ｃｍ3）1/2以下である溶媒を含有する、赤外線透過膜用組成物。
【請求項３】
さらに透明樹脂を含有する、請求項１または２に記載の赤外線透過膜用組成物。
【請求項４】
前記透明樹脂は、環状エーテル基を有する、請求項３に記載の赤外線透過膜用組成物。
【請求項５】
前記透明樹脂は、さらに酸性基を有する、請求項４に記載の赤外線透過膜用組成物。
【請求項６】
前記溶媒は、環状構造を有する溶媒を含有する、請求項１または２に記載の赤外線透過膜用組成物。
【請求項７】
前記環状構造を有する溶媒は、溶媒全体を１００質量％としたときに、１０質量％以上含有する、請求項６に記載の赤外線透過膜用組成物。
【請求項８】
前記溶媒は、環状ケトン、環状エーテル、ラクトン、ラクタム、および芳香族炭化水素より選択される少なくとも一つの溶媒を含有する、請求項６に記載の赤外線透過膜用組成物。
【請求項９】
前記環状構造を有する溶媒は、溶媒全体を１００質量％としたときに、１０質量％以上含有する、請求項８に記載の赤外線透過膜用組成物。
【請求項１０】
さらに増粘剤を含有する、請求項１または２に記載の赤外線透過膜用組成物。
【請求項１１】
前記増粘剤が、シリカ、タルク、炭酸カルシウム、炭酸マグネシウム、ベントナイト、硫酸バリウム、酸化亜鉛、アルミナ、およびセシウム酸化タングステンより選択される少なくとも一つを含有する、請求項１０に記載の赤外線透過膜用組成物。
【請求項１２】
前記波長７０１ｎｍ以上８００ｎｍ以下の領域に吸収極大を有する色素が、フタロシアニン系色素、シアニン系色素、ピロロピロール系色素、ナフタロシアニン系色素、ジイモニウム系色素、アゾ系色素、およびスクアリリウム系色素より選択される少なくとも１種の色素を含有する、請求項１または２に記載の赤外線透過膜用組成物。
【請求項１３】
さらに、前記波長７０１ｎｍ以上８００ｎｍ以下の領域に吸収極大を有する色素とは異なる第２の波長７００ｎｍ以上８００ｎｍ以下の領域に吸収極大を有する色素を含有し、
前記第２の波長７００ｎｍ以上８００ｎｍ以下の領域に吸収極大を有する色素の溶解パラメータは、前記波長７００ｎｍ以上８００ｎｍ以下の領域に吸収極大を有する色素の溶解パラメータよりも小さい、請求項１または２に記載の赤外線透過膜用組成物。
【請求項１４】
透光性の構造体上に、
４００ｎｍ以上７００ｎｍ以下の波長領域において、透過率の平均値が１０％以下である第１マスキング層を形成し、
前記第１マスキング層に開口部を形成し、
前記開口部に、波長４００ｎｍ以上５８０ｎｍ以下の領域に吸収極大を有する色素、波長５８１ｎｍ以上７００ｎｍ以下の領域に吸収極大を有する色素、波長７０１ｎｍ以上８００ｎｍ以下の領域に吸収極大を有する色素、および溶解パラメータが８（ｃａｌ／ｃｍ3）1/2以上１２（ｃａｌ／ｃｍ3）1/2以下である溶媒を含有する組成物を用いて第２マスキング層を形成する、カバー部材の製造方法。
【発明の詳細な説明】
【技術分野】
【０００１】
本発明は、赤外線透過膜用組成物、およびカバー部材の製造方法に関する。
【背景技術】
【０００２】
近年、スマートフォン、タブレット型パーソナルコンピュータ、ノート型パーソナルコンピュータなどの携帯端末が普及し、様々な環境において画面を見ながら情報通信を行うことが可能となった。さらに、携帯端末には赤外線を用いて位置情報の正確な把握機能、該機能を駆使した顔認証機能など有する電子デバイス（赤外線センサという場合がある）が搭載されている。【０００３】
上記赤外線センサは、携帯端末の表示領域近傍に配置される。このとき、上記赤外線センサの周辺には、上記赤外線センサがユーザから視認されづらくするために、カバー部材には黒色のベゼルが用いられている。黒色のベゼルには、一部開口部が設けられ、可視光を遮蔽し、赤外線を通過させるための光窓が設けられる。光窓部分には赤外線を透過させる膜（赤外線透過膜）が用いられる。特許文献１には、赤外線センサに用いられる光窓の構造が開示されている。また、特許文献２には、黒色以外の色素材料を用いて一部の波長領域の光を吸収・遮蔽する組成物が開示されている。
【先行技術文献】
【特許文献】
【０００４】
【特許文献１】実登第３２０８９８４号公報
【特許文献２】特許第６１９６１０９号公報
【発明の概要】
【発明が解決しようとする課題】
【０００５】
特許文献１の場合、光窓用の赤外透過膜は蒸着法により形成されている。蒸着法の場合、屈折率の異なる薄膜を幾度も重ねることで形成される。しかしながら、蒸着した赤外線透過膜では十分な膜厚を得られにくく、ユーザから視認される可能性があり、また、厚い膜を形成する際は長時間を要する場合がある。【０００６】
また、特許文献２に示すように、色素を用いて特定の波長領域の光を吸収・遮蔽する場合、組成物における色素の種類および色素の含有量が重要となる。しかしながら、赤外線透過膜中の色素の種類および色素の含有量が増えることで、赤外線透過膜を製造中に色素が析出してしまう場合がある。色素が析出してしまうと、十分な遮蔽機能を保持できなくなる他、保存安定性が損なわれる場合がある。【０００７】
このような課題に鑑み、本発明の一実施形態は、保存安定性が高い赤外線透過膜用組成物を提供することを目的の一つとする。また、本発明の一実施形態は、光窓に対して十分に可視光の遮蔽機能を有する赤外透過膜を形成することを目的の一つとする。
【課題を解決するための手段】
【０００８】
本発明の一実施形態によれば、波長４００ｎｍ以上５８０ｎｍ以下の領域に吸収極大を有する色素と、波長５８１ｎｍ以上７００ｎｍ以下の領域に吸収極大を有する色素と、波長７０１ｎｍ以上８００ｎｍ以下の領域に吸収極大を有する色素と、溶媒と、を含有し、溶媒は、溶解パラメータが、８（ｃａｌ／ｃｍ3）1/2以上１２（ｃａｌ／ｃｍ3）1/2以下である溶媒を含有する、赤外線透過膜用組成物が提供される。【０００９】
本発明の一実施形態によれば、波長４００ｎｍ以上５８０ｎｍ以下の領域に吸収極大を有する色素と、波長５８１ｎｍ以上７００ｎｍ以下の領域に吸収極大を有する色素と、波長７０１ｎｍ以上８００ｎｍ以下の領域に吸収極大を有する色素と、溶媒と、を含有し、溶媒は、波長７０１ｎｍ以上８００ｎｍ以下の領域に吸収極大を有する色素との溶解パラメータの差の絶対値が２．５（ｃａｌ／ｃｍ3）1/2以下である溶媒を含有する、赤外線透過膜用組成物が提供される。【００１０】
上記赤外線透過膜用組成物において、さらに透明樹脂を含有してもよい。【００１１】
上記赤外線透過膜用組成物において、透明樹脂は、環状エーテル基を有してもよい。【００１２】
上記赤外線透過膜用組成物において、透明樹脂は、さらに酸性基を有してもよい。【００１３】
上記赤外線透過膜用組成物において、溶媒は、環状構造を有してもよい。【００１４】
上記赤外線透過膜用組成物において、環状構造を有する溶媒は、溶媒全体を１００質量％としたときに、１０質量％以上含有してもよい。【００１５】
上記赤外線透過膜用組成物において、溶媒は、環状ケトン、環状エーテル、ラクトン、ラクタム、芳香族炭化水素より選択される少なくとも一つの溶媒を含有してもよい。【００１６】
上記赤外線透過膜用組成物において、さらに増粘剤を含有してもよい。【００１７】
上記赤外線透過膜用組成物において、増粘剤は、シリカ、タルク、炭酸カルシウム、炭酸マグネシウム、ベントナイト、硫酸バリウム、酸化亜鉛、アルミナ、およびセシウム酸化タングステンより選択される少なくとも一つを含有してもよい。【００１８】
上記赤外線透過膜用組成物において、波長７０１ｎｍ以上８００ｎｍ以下の領域に吸収極大を有する色素は、フタロシアニン系色素、シアニン系色素、ピロロピロール系色素、ナフタロシアニン系色素、ジイモニウム系色素、アゾ系色素、およびスクアリリウム系色素から選択される少なくとも１種の色素を含有してもよい。【００１９】
上記赤外線透過膜用組成物において、さらに、波長７０１ｎｍ以上８００ｎｍ以下の領域に吸収極大を有する色素とは異なる第２の波長７０１ｎｍ以上８００ｎｍ以下の領域に吸収極大を有する色素を含み、第２の波長７０１ｎｍ以上８００ｎｍ以下の領域に吸収極大を有する色素の溶解パラメータは、波長７０１ｎｍ以上８００ｎｍ以下の領域に吸収極大を有する色素の溶解パラメータよりも小さくてもよい。【００２０】
本発明の一実施形態によれば、透光性の構造体上に、４００ｎｍ以上７００ｎｍ以下の波長領域において、透過率の平均値が１０％以下である第１マスキング層を形成し、第１マスキング層に開口部を形成し、開口部に、波長４００ｎｍ以上５８０ｎｍ以下の領域に吸収極大を有する色素、波長５８１ｎｍ以上７００ｎｍ以下の領域に吸収極大を有する色素、波長７０１ｎｍ以上８００ｎｍ以下の領域に吸収極大を有する色素、および溶解パラメータが８（ｃａｌ／ｃｍ3）1/2以上１２（ｃａｌ／ｃｍ3）1/2以下である溶媒を含有する組成物を用いて第２マスキング層を形成する、カバー部材の製造方法が提供される。
【発明の効果】
【００２１】
本発明の一実施形態によれば、保存安定性が高い赤外線透過膜用組成物を提供でき、光窓に対して十分に可視光の遮蔽機能を有する赤外透過膜を形成することができる。
【図面の簡単な説明】
【００２２】
【図１】本発明の一実施形態に係る電子デバイスを説明する上面図である。
【図２】本発明の一実施形態に係るカバー部材を説明する上面図である。
【図３】本発明の一実施形態に係る電子デバイスのＡ１−Ａ２間の断面図である。
【図４】本発明の一実施形態に係るカバー部材の製造方法を説明する断面図である。
【図５】本発明の一実施形態に係るカバー部材の製造方法を説明する断面図である。
【図６】本発明の一実施形態に係るカバー部材の製造方法を説明する断図である。
【図７】本発明の一実施形態に係る電子デバイスのＡ１−Ａ２間の断面図である。
【発明を実施するための形態】
【００２３】
以下、本発明の各実施形態に係る赤外線透過膜用組成物について、図面を参照しながら詳細に説明する。なお、以下に示す各実施形態は本発明の実施形態の一例であって、本発明はこれらの実施形態に限定して解釈されるものではない。なお、本実施形態で参照する図面において、同一部分または同様な機能を有する部分には同一の符号または類似の符号を付し、その繰り返しの説明は省略する場合がある。また、図面の寸法比率は説明の都合上実際の比率とは異なったり、構成の一部が図面から省略されたりする場合がある。
【００２４】
＜第１実施形態＞
（１−１．赤外線透過膜用組成物の構成）
赤外線透過膜用組成物は、７０１ｎｍ以上８００ｎｍ以下の波長領域において、少なくとも一以上の吸収極大を有する。また、赤外線透過膜用組成物は、４００ｎｍ以上７００ｎｍ以下の波長領域において、少なくとも一以上の吸収極大を有する。これにより、赤外線透過膜用組成物を用いて形成された赤外線透過膜において、可視光領域（具体的には波長４００ｎｍ以上８００ｎｍ以下の領域）の光が遮光され、赤外線（具体的には波長８０１ｎｍ以上１２００ｎｍ以下の領域の近赤外線）が透過する。本実施形態の赤外線透過膜用組成物は、色素および溶媒を含有する。以下に詳述する。
【００２５】
（１−１−１  色素）
色素は、可視光の吸収又は放出により色を与える物質である。色素は、無機化合物及び有機化合物のいずれをも含有してもよく、染料及び顔料のいずれをも含有してもよいが、染料を用いることで溶解性が良好になり好ましい。色素は、赤外線に対する吸収性が低いことが好ましい。
【００２６】
色素は、可視光領域（波長４００ｎｍ以上８００ｎｍ以下の領域）に吸収極大を有する２種以上を組み合わせて用いることが好ましい。２種以上の色素を用いることで、可視光領域の光を良好に遮蔽することができる。本実施形態で用いる色素としては、例えば波長４００ｎｍ以上５８０ｎｍ以下の領域に吸収極大を有する色素（以下、「色素（ｉ）」ともいう）、波長５８１ｎｍ以上７００ｎｍ以下の領域に吸収極大を有する色素（以下、「色素（ｉｉ）」ともいう）、波長７０１ｎｍ以上８００ｎｍ以下の領域に吸収極大を有する色素（以下、「色素（ｉｉｉ）」ともいう）等が挙げられる。当該赤外線透過膜用組成物は、色素として色素（ｉ）〜（ｉｉｉ）の３種の色素を含有すると、可視光領域の光を可視光領域全体にわたってより効果的に遮蔽することが可能となる。すなわち、色素として色素（ｉ）〜（ｉｉｉ）の３種の色素を含有すると、好適な可視光遮蔽性能となる。また、当該赤外線透過膜用組成物は、色素として、色素（ｉ）〜（ｉｉｉ）以外の他の色素を含有してもよい。
【００２７】
本実施形態の赤外線透過膜用組成物において、溶媒を除く固体成分（後述する樹脂、増粘剤および重合性化合物等）を１００質量％としたときの色素（ｉ）〜（ｉｉｉ）のそれぞれの添加量は、好ましくは０．０１質量％以上４質量％以下、より好ましくは０．０５質量％以上３質量％以下、さらに好ましくは０．１質量％以上１質量％以下である。また、本実施形態の赤外線透過膜用組成物において、溶媒を除く固体成分を１００質量％としたときの色素（ｉ）〜（ｉｉｉ）の合計添加量は、好ましくは１質量％以上５質量％以下、より好ましくは１．５質量％以上４質量％以下、さらに好ましくは１．８質量％以上３．５質量％以下である。上述において、色素（ｉ）〜（ｉｉｉ）の合計添加量を１％以上とすることにより、意図する波長の吸収特性が良好になる。また、色素（ｉ）〜（ｉｉｉ）の合計添加量を５％以下とすることにより、溶解性が良好になり保存安定性が良好になる。
【００２８】
−色素（ｉ）−
色素（ｉ）としては、例えば青色染料、青色顔料等の有機色素が挙げられる。
【００２９】
青色染料としては、具体的にはキサンテン染料、トリアリールメタン染料、シアニン染料、フタロシアニン染料、アントラキノン染料、テトラアザポルフィリン染料、インジゴ染料等が挙げられる。これらの中で、耐熱性の観点から、シアニン染料が特に好ましい。シアニン染料は、２個の複素環の間に複数のメチン基で共役二重結合を形成させた構造を分子内に有する化合物のみを色素として含有する染料である。シアニン染料の具体例としては、下記化学式（Ａ１）、（Ａ２）で表される化合物（以下、「化合物（Ａ１）、（Ａ２）」ともいう）等が挙げられる。
【００３０】
【化１】
2019159985.tif 000003
【００３１】
上記化学式（Ａ１）中、Ｚ１は、炭素数１〜１２のアルキル基又はフェニル基である。Ｚ２は、炭素数１〜１２のアルキル基、フェニル基又はナフチル基である。上記フェニル基及びナフチル基が有する１つ以上の水素原子は、ハロゲン原子及び炭素数１〜１２のアルキル基の少なくとも一方で置換されてもよい。
【００３２】
上記化学式（Ａ２）中、Ｚ３及びＺ４は、それぞれ独立して、水素原子、炭素数１〜１２のアルキル基又はフェニル基である。ｎは、１〜１２の整数である。Ｘは、対アニオンである。
【００３３】
Ｘで表される対アニオンとしては、例えばハロゲン化物イオン、ＣｌＯ4-、ＯＨ-、有機カルボン酸アニオン、有機スルホン酸アニオン、ルイス酸アニオン、有機金属錯体アニオン、色素由来アニオン、有機スルホニルイミド酸アニオン、有機スルホニルメチド酸アニオン等が挙げられる。
【００３４】
ハロゲン化物イオンとしては、例えばＣｌ-、Ｂｒ-、Ｉ-等が挙げられる。有機カルボン酸アニオンとしては、例えば安息香酸イオン、アルカン酸イオン、トリハロアルカン酸イオン、ニコチン酸イオン等が挙げられる。有機スルホン酸アニオンとしては、例えばベンゼンスルホン酸イオン、ナフタレンスルホン酸イオン、ｐ−トルエンスルホン酸イオン、アルカンスルホン酸イオン等が挙げられる。ルイス酸アニオンとしては、例えばテトラフルオロホウ酸イオン、ヘキサフルオロアンチモン酸イオン、テトラキス（ペンタフルオロフェニル）ホウ素アニオン等が挙げられる。
【００３５】
化合物（Ａ１）の具体例としては、例えば下記化学式（Ａ１−１）で表される化合物（以下、「化合物（Ａ１−１）」ともいう）等が挙げられる。化合物（Ａ２）の具体例としては、例えば下記化学式（Ａ２−１）で表される化合物（以下、「化合物（Ａ２−１）」ともいう）等が挙げられる。化合物（Ａ１−１）の極大吸収波長（λｍａｘ）は４６６ｎｍ、化合物（Ａ２−１）の極大吸収波長（λｍａｘ）は５４９ｎｍである。
【００３６】
【化２】
2019159985.tif 000004
【００３７】
また、青色顔料として、Ｃ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９などを挙げることができる。これらの中で、Ｃ．Ｉ．ピグメントブルー１５：６、１６、７９が好ましい。
【００３８】
−色素（ｉｉ）−
色素（ｉｉ）としては、例えば黄色及び緑色染料、黄色及び緑色顔料等の有機色素が挙げられる。黄色及び緑色染料として、具体的にはスクアリリウム染料、トリアリールメタン染料、シアニン染料、フタロシアニン染料等が挙げられる。これらの中で、耐熱性の観点から、トリアリールメタン染料が特に好ましい。
【００３９】
トリアリールメタン染料としては、例えば下記化学式（Ａ３）で表される化合物（以下、「化合物（Ａ３）」ともいう）等が挙げられる。
【００４０】
【化３】
2019159985.tif 000005
【００４１】
上記化学式（Ａ３）中、Ｚ５は、それぞれ独立して、水素原子、炭素数１〜１２のアルキル又はフェニル基である。Ｔは、置換基を有してもよい炭素数３〜１０の芳香族基又は複素環基である。Ｘは、対アニオンである。
【００４２】
Ｘで表される対アニオンとしては、例えばハロゲン化物イオン、過塩素酸イオン、水酸化物イオン、有機カルボン酸アニオン、有機スルホン酸アニオン、ルイス酸アニオン、有機金属錯体アニオン、色素由来アニオン、有機スルホニルイミド酸アニオン、有機スルホニルメチド酸アニオン等が挙げられる。
【００４３】
化合物（Ａ３）の具体例としては、例えば下記化学式（Ａ３−１）で表される化合物（以下、「化合物（Ａ３−１）」ともいう）等が挙げられる。化合物（Ａ３−１）の極大吸収波長（λｍａｘ）は６０４ｎｍである。
【００４４】
【化４】
2019159985.tif 000006
【００４５】
黄色及び緑色顔料について、黄色顔料としては、Ｃ．Ｉ．ピグメントイエロー１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４、２１８、２１９、２２０、２２１又は２３１等が挙げられる。これらの中で、Ｃ．Ｉ．ピグメントイエロー１２９、１３８、１３９、１５０、１８５、２３１が好ましい。緑色顔料としては、例えばＣ．Ｉ．ピグメントグリーン７、３６、５８、５９、６２、６３等が挙げられ、Ｃ．Ｉ．ピグメントグリーン７、３６、５８、５９が好ましい。
【００４６】
−色素（ｉｉｉ）−
色素（ｉｉｉ）としては、赤色染料、赤色顔料等の有機色素が挙げられる。色素（ｉｉｉ）は、例えば、フタロシアニン系色素、シアニン系色素、ピロロピロール系色素、ナフタロシアニン系色素、ジイモニウム系色素、アゾ系色素、およびスクアリリウム系色素からなる群より選択される少なくとも１種の色素を含有する。色素（ｉｉｉ）として、より具体的にはスクアリリウム染料、フタロシアニン染料等が挙げられる。
【００４７】
スクアリリウム染料としては、例えば下記化学式（Ａ４）で表される化合物（以下、「化合物（Ａ４）」ともいう）等が挙げられる。
【００４８】
【化５】
2019159985.tif 000007
【００４９】
上記化学式（Ａ４）中、Ｘは、それぞれ独立して、１以上の水素原子が炭素数１〜１２のアルキル基若しくはアルコキシル基で置換されてもよいメチレン基又は炭素数２〜１２のアルキレン基である。Ｚ６、Ｚ７及びＺ８は、それぞれ独立して、水素原子、炭素数１〜１２のアルキル基又はフェニル基である。Ｚ９は、炭素数１〜１２のアルキル基又は炭素数１〜１２のフッ素化アルキル基である。
【００５０】
化合物（Ａ４）の具体例としては、例えば下記化学式（Ａ４−１）で表される化合物（以下、「化合物（Ａ４−１）」ともいう）等が挙げられる。化合物（Ａ４−１）の極大吸収波長（λｍａｘ）は７１２ｎｍである。
【００５１】
【化６】
2019159985.tif 000008
【００５２】
フタロシアニン染料としては、例えば下記化学式（Ａ５）で表される化合物（以下、「化合物（Ａ５）」ともいう）等が挙げられる。
【００５３】
【化７】
2019159985.tif 000009
【００５４】
上記化学式（Ａ５）中、Ｚ10は、それぞれ独立して、水素原子、炭素数１〜１２のアルキル基又はフェニル基である。Ｍは、金属原子又は金属酸化物である。
【００５５】
金属原子としては、例えばＺｎ、Ｍｇ、Ｓｉ、Ｓｎ、Ｒｈ、Ｐｔ、Ｐｄ、Ｍｏ、Ｍｎ、Ｐｂ、Ｃｕ、Ｎｉ、Ｃｏ、Ｆｅ等が挙げられる。金属酸化物としては、例えばＶＯ、ＴｉＯ等が挙げられる。
【００５６】
化合物（Ａ５）の具体例としては、例えば下記化学式（Ａ５−１）で表される化合物（以下、「化合物（Ａ５−１）」ともいう）等が挙げられる。化合物（Ａ５−１）の極大吸収波長（λｍａｘ）は７３８ｎｍである。
【００５７】
【化８】
2019159985.tif 000010
【００５８】
また、赤色顔料としては、例えばＣ．Ｉ．ピグメントレッド１、２、５、１７、３１、３２、４１、４８：１、４８：２、４８：３、４８：４、４８：５、４９、４９：１、４９：２、４９：３、５２：１、５２：２、５３：１、５４、５７：１、５８、５８：１、５８：２、５８：３、５８：４、６０：１、６３、６３：１、６３：２、６３：３、６４：１、６８、８１、８１：１、１２２、１２３、１４４、１４９、１６６、１６８、１７０、１７１、１７５、１７６、１７７、１７８、１７９、１８０、１８５、１８７、２００、２０２、２０６、２０７、２０９、２１４、２２０、２２１、２２４、２３７、２３９、２４２、２４３、２４７、２５４、２５５、２６２、２６４、２６９、２７２等が挙げられる。これらの中で、Ｃ．Ｉ．ピグメントレッド１６６、１７７、２４２、２５４、２６４、２６９が好ましい。
【００５９】
なお、上記色素（ｉ）〜（ｉｉｉ）において、色素（ｉ）と色素（ｉｉ）との吸収極大波長の差としては４０ｎｍ以上２００ｎｍ以下が好ましい。上記色素（ｉｉ）と色素（ｉｉｉ）との吸収極大波長の差としては８０ｎｍ以上２００ｎｍ以下が好ましい。色素（ｉ）、色素（ｉｉ）及び色素（ｉｉｉ）の吸収極大波長の差を上記範囲とすることで、可視領域を連続的により効果的に遮光でき、赤外線透過膜の近赤外領域の透過率をより向上させることができる。
【００６０】
（１−１−２  溶媒）
溶媒としては、色素の他、後述する樹脂、増粘剤や他の成分を分散又は溶解し、かつこれらの成分と反応せず、適度の揮発性を有するものである限り、適宜選択して使用することができる。
【００６１】
溶媒としては、例えば、ｎ−プロパノール、１，２，５，６−テトラヒドロベンジルアルコール、ジエチレングリコールエチルエーテル、３−メトキシブタノール、トリアセチン、プロピレングリコールモノメチルエーテル、シクロペンタノン、γ−ブチロラクトン、シクロヘキサノン、プロピレングリコール−ｎ−プロピルエーテル、プロピレングリコール−ｎ−ブチルエーテル、ジプロピレングリコールメチルエーテル、１，４−ブタンジオールジアセテート、３−メトキシブチルアセテート、プロピレングリコールジアセテート、乳酸エチルアセテート、ε−カプロラクトン、１，３−ブチレングリコールジアセテート、ジプロピレングリコール−ｎ−プロピルエーテル、１，６−ヘキサンジオールジアセテート、ジプロピレングリコール−ｎ−ブチルエーテル、トリプロピレングリコールメチルエーテル、トリプロピレングリコール−ｎ−ブチルエーテル、シクロヘキサノールアセテート、ジエチレングリコールエチルエーテルアセテート、エチレングリコールメチルエーテルアセテート、ジエチレングリコールモノブチルエーテルアセテート、エチレングリコールモノブチルエーテルアセテート、トルエン、メチルアセテート、ジプロピレングリコールジメチルエーテル、キシレン、エチルベンゼン、イソホロン、テレピネオール等を挙げることができる。溶媒は、１種又は２種以上を混合して用いることができる。
【００６２】
溶媒は、環状構造を有する溶媒を含有することが好ましい。環状構造を有する溶媒を用いることで、特に波長７０１ｎｍ以上８００ｎｍ以下の領域に吸収極大を有する色素の溶解性や分散性が向上され、保存安定性がより良好なものとなる。環状構造を有する溶媒は、１種であってもよく、２種以上であってもよい。上記環状構造は、炭素環であってもよく、複素環であってもよい。また、上記環状構造は、多環であってもよく、単環であってもよい。また、上記環状構造は、芳香環であってもよく、脂肪環であってもよい。
【００６３】
溶媒は、例えば、環状ケトン、環状エーテル、ラクトン（γ−ブチロラクトン、ε−カプロラクトン等）、ラクタム、芳香族炭化水素（トルエン等）より選択される少なくとも一つの溶媒を含有することが好ましい。これらの中でも、環状ケトン、ラクトン及び芳香族炭化水素が好ましく、環状ケトン及びラクトンがより好ましい。このような溶媒であれば、本発明において好ましく用いられるフタロシアニン系色素、シアニン系色素、ピロロピロール系色素、ナフタロシアニン系色素、ジイモニウム系色素、およびスクアリリウム系色素の溶解性や分散性を特に向上させることが可能になる。
【００６４】
環状ケトンとしては、シクロブタノン、シクロペンタノン、シクロヘキサノン、シクロヘプタノン、シクロオクタノン等を挙げることができる。これらの中でも、シクロペンタノン、シクロヘキサノン及びシクロヘプタノンが好ましく、シクロペンタノン及びシクロヘキサノンがより好ましい。
【００６５】
環状エーテルとしては、テトラヒドロフラン、テトラヒドロピラン等を挙げることができる。
【００６６】
ラクトンとしては、γ−ブチロラクトン、ε−カプロラクトン等を挙げることができ、γ−ブチロラクトンが好ましい。
【００６７】
ラクタムとしては、ペンタノ−４−ラクタム、５−メチル−２−ピロリジノン、ヘキサノ−６−ラクタム、６−ヘキサンラクタム等を挙げることができる。
【００６８】
溶媒の含有量は特に限定されるものではないが、第２マスキング層１３０中の溶媒を除いた各成分の合計濃度が、５〜５０質量％となる量が好ましく、１０〜３０質量％となる量がより好ましい。このような態様とすることにより、分散性、安定性、塗布性の良好な赤外線透過膜用組成物とすることができる。
【００６９】
（１−１−３  溶解パラメータについて）
ここで、溶媒の性質について、溶解パラメータ（以下：ＳＰ値と称す）を用いて説明する。ＳＰ値とは、Ｒ．Ｆ．Ｆｅｄｏｒｓ，Ｐｏｌｙｍ．Ｅｎｇ．Ｓｃｉ．，１４，１４７（１９７４）に記載の以下のＦｅｄｏｒｓの式（１）によって求められる値である。
【数１】
2019159985.tif 000011
上記数式（１）において、Ｅｖは蒸発エネルギー、Ｖはモル体積、Δｅiは各成分の原子または原子団の蒸発エネルギー、Δｖiは各成分の原子または原子団のモル体積を示す。
【００７０】
本実施形態における溶媒は、ＳＰ値が８（ｃａｌ／ｃｍ3）1/2以上１２（ｃａｌ／ｃｍ3）1/2以下の溶媒を含有する。上記ＳＰ値の範囲は、好ましくは、９（ｃａｌ／ｃｍ3）1/2以上１１．５（ｃａｌ／ｃｍ3）1/2以下であり、さらに好ましくは１０（ｃａｌ／ｃｍ3）1/2以上１１（ｃａｌ／ｃｍ3）1/2以下である。例えば、溶媒として環状ケトンを用いた場合、シクロブタノンのＳＰ値は１０．８（ｃａｌ／ｃｍ3）1/2であり、シクロペンタノンのＳＰ値は１０．８（ｃａｌ／ｃｍ3）1/2であり、シクロヘキサノンのＳＰ値は９．９（ｃａｌ／ｃｍ3）1/2である。上記範囲内のＳＰ値を有する溶媒を含有することにより、本実施形態で用いる複数の色素を長期間析出させることなく保持することができる。その結果、経時保存特性に優れた赤外線透過膜形成用組成物が得られる。
【００７１】
また、上記範囲内のＳＰ値を有する溶媒の含有量の下限値は、溶媒全体を１００質量％としたときに、１０質量％以上であることが好ましく、より好ましくは３０質量％以上であり、さらに好ましくは５０質量％以上である。また、上記範囲内のＳＰ値を有する溶媒の含有量の上限値は、溶媒全体を１００質量％としたときに、９０質量％以下であることが好ましく、より好ましくは８０質量％以下であり、さらに好ましくは６０質量％以下である。
【００７２】
また、本実施形態の溶媒は、色素（ｉｉｉ）のＳＰ値との差の絶対値が２．５（ｃａｌ／ｃｍ3）1/2以下、好ましくは１．５（ｃａｌ／ｃｍ3）1/2以下、より好ましくは０．５（ｃａｌ／ｃｍ3）1/2以下である溶媒を含有することが望ましい。これは、色素（ｉｉｉ）はセンサに感知される波長領域に近い波長領域を遮蔽する役割を果たす一方で、色素（ｉｉｉ）が溶媒に溶解しにくい性質を有する場合があり、センサ感度を向上させる上で特に析出を抑制すべき有機色素であるからである。溶媒が、色素（ｉｉｉ）とのＳＰ値の差の絶対値が２．５（ｃａｌ／ｃｍ3）1/2以下である溶媒を含有していれば、色素（ｉｉｉ）と、溶媒との親和性が高まる。これにより、色素（ｉｉｉ）を析出させることなく溶媒に溶解することができる。その結果、波長７０１ｎｍ以上８００ｎｍ以下の領域で優れた遮蔽機能を有しながら、経時保存特性に優れた赤外線透過膜用組成物が得られる。
【００７３】
また、色素のうち色素（ｉｉｉ）のＳＰ値との差の絶対値が２．５（ｃａｌ／ｃｍ3）1/2以下である溶媒の含有量の下限値は、溶媒全体を１００質量％としたときに、１０質量％以上であることが好ましく、より好ましくは３０質量％以上であり、さらに好ましくは５０質量％以上である。また、上記溶媒の含有量の上限値は、溶媒全体を１００質量％としたときに、９０質量％以下であることが好ましく、より好ましくは８０質量％以下であり、さらに好ましくは６０質量％以下である。
【００７４】
また、本実施形態の赤外透過膜用組成物は、色素（ｉｉｉ）とは異なる波長７０１ｎｍ以上８００ｎｍ以下の領域に吸収極大を有する色素（以下、「色素（ｉｖ）」または第４色素ともいう）を有してもよい。色素（ｉｖ）には、色素（ｉｉｉ）と同様の材料が用いられる。なお、色素（ｉｖ）のＳＰ値は、色素（ｉｉｉ）のＳＰ値よりも小さいことが望ましい。例えば、色素（ｉｉｉ）としてスクアリリウム染料、色素（ｉｖ）としてフタロシアニン染料が用いられてもよい。
【００７５】
（１−１−４  樹脂）
赤外線透過膜用組成物は、さらに樹脂を含有してもよい。樹脂は、透明樹脂を含有する。樹脂の重量平均分子量（Ｍｗ）としては、例えば３，０００以上５００，０００以下とすることができる。赤外線透過膜の熱安定性及び耐溶媒性を確保し、また、表示装置等に適用されて１００℃以上の加熱製造工程において耐性を示すように、樹脂のガラス転移温度（Ｔｇ）の下限値としては、１１０℃が好ましく、１２０℃がより好ましい。上記Ｔｇの上限値としては、３８０℃が好ましく、３７０℃がより好ましく、３６０℃がさらに好ましい。
【００７６】
樹脂としては、例えば、環状ポリオレフィン系樹脂、芳香族ポリエーテル系樹脂、ポリイミド系樹脂、フルオレンポリカーボネート系樹脂、フルオレンポリエステル系樹脂、ポリカーボネート系樹脂、ポリアミド（アラミド）系樹脂、ポリアリレート系樹脂、ポリサルホン系樹脂、ポリエーテルサルホン系樹脂、ポリパラフェニレン系樹脂、ポリアミドイミド系樹脂、ポリエチレンナフタレート系樹脂、フッ素化芳香族ポリマー系樹脂、（変性）アクリル系樹脂、エポキシ系樹脂、ポリシロキサン樹脂、アリルエステル系硬化型樹脂、シルセスキオキサン系紫外線硬化樹脂等が挙げられる。これらの樹脂は、１種を単独で、又は２種以上を混合して用いることができる。樹脂としては、以下に示す樹脂が好ましい。
【００７７】
（環状オレフィン系樹脂）
環状オレフィン系樹脂としては、下記化学式（Ｘ０）で表される単量体及び下記化学式（Ｙ０）で表される単量体の少なくとも一方から得られる樹脂、及びさらにその樹脂を水素添加することで得られる樹脂が好ましい。
【００７８】
【化９】
2019159985.tif 000012
【００７９】
上記化学式（Ｘ０）中、Ｒx1〜Ｒx4は、それぞれ独立して、下記（ｉ）〜（ｖｉｉｉ）から選ばれる原子又は基である。ｋx、ｍx及びｐxは、それぞれ独立して、０又は正の整数である。
（ｉ）水素原子
（ｉｉ）ハロゲン原子
（ｉｉｉ）トリアルキルシリル基
（ｉｖ）酸素原子、硫黄原子、窒素原子又はケイ素原子を含有する置換基を有するか又は非置換の炭素数１〜３０の炭化水素基
（ｖ）置換又は非置換の炭素数１〜３０の炭化水素基
（ｖｉ）極性基（但し、（ｉｖ）を除く）
（ｖｉｉ）Ｒx1とＲx2又はＲx3とＲx4が、相互に結合して形成されたアルキリデン基を表し、その結合に関与しないＲx1〜Ｒx4は、それぞれ独立して、上記（ｉ）〜（ｖｉ）より選ばれる原子又は基を表す。
（ｖｉｉｉ）Ｒx1とＲx2又はＲx3とＲx4が、相互に結合して形成された単環若しくは多環の炭化水素環又は複素環を表し、その結合に関与しないＲx1〜Ｒx4は、それぞれ独立して、上記（ｉ）〜（ｖｉ）より選ばれる原子又は基を表すか、Ｒx2とＲx3とが、相互に結合して形成された単環の炭化水素環又は複素環を表し、その結合に関与しないＲx1〜Ｒx4は、それぞれ独立して、上記（ｉ）〜（ｖｉ）より選ばれる原子又は基を表す。
【００８０】
【化１０】
2019159985.tif 000013
【００８１】
上記化学式（Ｙ０）中、Ｒy1及びＲy2は、それぞれ独立して、上記（ｉ）〜（ｖｉ）より選ばれる原子又は基を表すか、下記（ｉｘ）を表し、ｋy及びｐyは、それぞれ独立して、０又は正の整数を表す。
（ｉｘ）Ｒy1とＲy2とが、相互に結合して形成された単環若しくは多環の脂環式炭化水素、芳香族炭化水素又は複素環を表す。
【００８２】
（芳香族ポリエーテル系樹脂）
芳香族ポリエーテル系樹脂としては、下記化学式（１）で表される構造単位及び下記化学式（２）で表される構造単位の少なくとも一方を有する樹脂が好ましい。
【００８３】
【化１１】
2019159985.tif 000014
【００８４】
上記化学式（１）中、Ｒ1〜Ｒ4は、それぞれ独立して、炭素数１〜１２の１価の有機基である。ａ〜ｄは、それぞれ独立して、０〜４の整数である。
【００８５】
【化１２】
2019159985.tif 000015
【００８６】
上記化学式（２）中、Ｒ1〜Ｒ4及びａ〜ｄは、それぞれ独立して、上記化学式（１）のＲ1〜Ｒ4及びａ〜ｄと同義である。Ｙは、単結合、−ＳＯ2−又は−ＣＯ−である。Ｒ7及びＲ8は、それぞれ独立して、ハロゲン原子、ニトロ基又は炭素数１〜１２の１価の有機基である。ｇ及びｈは、それぞれ独立して、０〜４の整数である。ｍは、０又は１である。但し、ｍが０の場合、Ｒ7はシアノ基ではない。
【００８７】
芳香族ポリエーテル系樹脂は、下記化学式（３）で表される構造単位及び下記化学式（４）で表される構造単位の少なくとも一方をさらに有することが好ましい。
【００８８】
【化１３】
2019159985.tif 000016
【００８９】
上記化学式（３）中、Ｒ5及びＲ6は、それぞれ独立して、炭素数１〜１２の１価の有機基である。Ｚは、単結合、−Ｏ−、−Ｓ−、−ＳＯ2−、−ＣＯ−、−ＣＯＮＨ−、−ＣＯＯ−又は炭素数１〜１２の２価の有機基である。ｅ及びｆは、それぞれ独立して、０〜４の整数である。ｎは、０又は１である。
【００９０】
【化１４】
2019159985.tif 000017
【００９１】
上記化学式（４）中、Ｒ7、Ｒ8、Ｙ、ｍ、ｇ及びｈは、それぞれ独立して、上記化学式（２）のＲ7、Ｒ8、Ｙ、ｍ、ｇ及びｈと同義である。Ｒ5、Ｒ6、Ｚ、ｎ、ｅ及びｆは、それぞれ独立して、上記化学式（３）のＲ5、Ｒ6、Ｚ、ｎ、ｅ及びｆと同義である。
【００９２】
（ポリイミド系樹脂）
ポリイミド系樹脂としては、繰り返し単位にイミド結合を含有する高分子化合物であれば特に限定されない。ポリイミド系樹脂は、例えば特開２００６−１９９９４５、特開２００８−１６３１０７等に記載されている方法で合成することができる。
【００９３】
（フルオレンポリカーボネート系樹脂）
フルオレンポリカーボネート系樹脂としては、フルオレン部位を含有するポリカーボネート樹脂であれば特に限定されない。フルオレンポリカーボネート系樹脂は、例えば特開２００８−１６３１９４等に記載されている方法で合成することができる。
【００９４】
（フルオレンポリエステル系樹脂）
フルオレンポリエステル系樹脂としては、フルオレン部位を含有するポリエステル樹脂であれば特に限定されない。フルオレンポリエステル系樹脂は、例えば特開２０１０−２８５５０５、特開２０１１−１９７４５０等に記載されている方法で合成することができる。
【００９５】
（フッ素化芳香族ポリマー系樹脂）
フッ素化芳香族ポリマー系樹脂としては、少なくとも１つのフッ素原子を有する芳香族環と、エーテル結合、ケトン結合、スルホン結合、アミド結合、イミド結合及びエステル結合から選ばれる少なくとも１つの結合を含む繰り返し単位とを有するポリマーであれば特に限定されない。フッ素化芳香族ポリマー系樹脂は、例えば特開２００８−１８１１２１等に記載されている方法で合成することができる。
【００９６】
（（変性）アクリル系樹脂）
（変性）アクリル系樹脂としては、１種又は２種以上の（メタ）アクリル酸エステルの重合体であるアクリル系樹脂、（メタ）アクリル酸エステルと他の単量体との共重合体である変性アクリル系樹脂などを挙げることができる。変性アクリル系樹脂としては、重合して得られたアクリル樹脂を変性させたものであってもよい。（変性）アクリル系樹脂としては、側鎖に環状エーテル基、ビニル基、（メタ）アクリロイル基等の重合性基を有するものであってもよい。このような（変性）アクリル系樹脂としては、（メタ）アクリル酸グリシジルを単量体として含有する（変性）アクリル系樹脂を挙げることができる。
【００９７】
（エポキシ樹脂）
エポキシ樹脂としては、例えばフェノールノボラック型エポキシ樹脂、クレゾールノボラック型エポキシ樹脂、ビスフェノール型エポキシ樹脂、トリスフェノール型エポキシ樹脂、テトラフェノール型エポキシ樹脂、フェノール−キシリレン型エポキシ樹脂、ナフトール−キシリレン型エポキシ樹脂、フェノール−ナフトール型エポキシ樹脂、フェノール−ジシクロペンタジエン型エポキシ樹脂、脂環式エポキシ樹脂、脂肪族エポキシ樹脂等が挙げられる。
【００９８】
ポリウレタン樹脂は、繰り返し単位としてウレタン結合を有するものであれば特に限定されず、ジイソシアネート化合物とジオール化合物の反応により生成することができる。ジイソシアネート化合物としては、フェニレンジイソシアネート、トリレンジイソシアネート、ジフェニルメタンジイソシアネート、ナフタレンジイソシアネート等の芳香族ジイソシアネート、ヘキサメチレンジイソシアネート、リジンジイソシアネート、シクロヘキサンジイソシアネート、イソホロンジイソシアネート、ジシクロヘキシルメタンジイソシアネート、キシリレンジイソシアネート、テトラメチルキシリレンジイソシアネート等の脂肪族または脂肪族環式構造含有ジイソシアネート等を、単独で使用または２種以上を併用して使用することができる。ジオール化合物としては、エチレングリコール、ジエチレンリコール、トリエチレングリコール、プロピレングリコール、１，３−プロパンジオール、１，３−ブタンジオール、１，４−ブタンジオール、ヘキサメチレングリコール、ネオペンチルグリコール、サッカロース、メチレングリコール、グリセリン、ソルビトール等のグリコール類が挙げられる。
【００９９】
（市販品）
樹脂の市販品として、環状オレフィン系樹脂の市販品としては、例えばＪＳＲ社の「ＡＲＴＯＮ」、日本ゼオン社の「ゼオノア」、三井化学社の「ＡＰＥＬ」、ポリプラスチックス社の「ＴＯＰＡＳ」等が挙げられる。ポリエーテルサルホン系樹脂の市販品としては、例えば住友化学社の「スミカエクセルＰＥＳ」等が挙げられる。ポリイミド系樹脂の市販品としては、例えば三菱ガス化学社の「ネオプリムＬ」等が挙げられる。ポリカーボネート系樹脂の市販品として、例えば帝人社の「ピュアエース」等が挙げられる。フルオレンポリカーボネート系樹脂の市販品としては、例えば三菱ガス化学社の「ユピゼータＥＰ−５０００」等が挙げられる。フルオレンポリエステル系樹脂の市販品としては、例えば大阪ガスケミカル社の「ＯＫＰ４ＨＴ」等が挙げられる。（変性）アクリル系樹脂の市販品としては、例えば日本触媒社の「アクリビュア」、日油社の「マープルーフＧ−０２５０ＳＰ」等が挙げられる。シルセスキオキサン系ＵＶ硬化樹脂の市販品としては、例えば新日鐵化学社の「シルプラス」等が挙げられる。
【０１００】
樹脂としては、これらの中でも、環状オレフィン系樹脂及び（変性）アクリル系樹脂が好ましい。また、樹脂としては、環状エーテル基、ビニル基、（メタ）アクリロイル基等の重合性基を有する樹脂も好ましく、環状エーテル基を重合性基として有する樹脂であることが特に好ましい。
【０１０１】
前記環状エーテル基としては、オキシラン基、またはオキセタニル基が好ましく挙げられる。このような基であれば、高い重合性を有するため、得られる赤外線透過膜の耐熱性を向上させることができる。なお、環状エーテル基を有する樹脂を用いる場合、同樹脂がさらにカルボキシ基、スルホ基、フェノール性水酸基、フッ素含有アルコール性水酸基又はこれらの組み合わせである酸性基を有することで、環状エーテル基の開環重合が促進され、樹脂の重合性をより向上できるため、好ましい。上記の酸性基の中でも、カルボキシ基、スルホ基、フェノール性水酸基、又はこれらの組み合わせである酸性基を有することがより好ましく、カルボキシ基であることが特に好ましい。
【０１０２】
（１−１−５  増粘剤）
赤外線透過膜用組成物は、さらに増粘剤を含有してもよい。増粘剤は、赤外線透過膜用組成物の粘性を調整するために用いられる。具体的には、増粘剤は、赤外線透過膜用組成物の粘度が０．１Ｐａ・ｓ以上１０００Ｐａ・ｓ以下となるように含有される。上記のような範囲内であれば、赤外線透過膜の膜厚や形状を調整することが容易になる。増粘剤としては、無機フィラーまたは有機フィラーが用いられる。無機フィラーとして、シリカ、タルク、炭酸カルシウム、炭酸マグネシウム、ベントナイト、硫酸バリウム、酸化亜鉛、アルミナ、およびセシウム酸化タングステンからなる群より選択される少なくとも一が含まれてもよい。有機フィラーとしては、ポリスチレン、ポリアクリロニトリル、ポリメタクリル酸メチル、ポリプロピレン、ポリエチレン、ポリ塩化ビニル等の合成有機物微粒子または、セルロースなどの天然有機微粒子が含まれてもよい。なお、分散性やハンドリング性が良好なため、増粘剤には無機フィラーを用いることが望ましい。増粘剤を用いることにより、スクリーン印刷した際のパターン形状を安定させることができる。
【０１０３】
（１−１−６  重合性化合物）
また、赤外線透過膜用組成物は、重合性化合物を含有してもよい。重合性化合物としては、光重合性化合物または熱重合性化合物を用いることができ、併用してもよい。重合性化合物として、具体的には、ビニル化合物類や、ウレタン系、ウレタンアクリレート系、アクリレート系、エポキシ系およびエポキシアクリレート系樹脂、イソシアネート系樹脂などが挙げられる。
【０１０４】
（１−１−７  添加剤）
また、赤外線透過膜形成用組成物は、必要に応じて種々の添加剤を含有してもよい。添加剤としては、例えば界面活性剤、密着促進剤、酸化防止剤、紫外線吸収剤、凝集防止剤、残渣改善剤、触媒等を挙げることができる。
【０１０５】
界面活性剤としては、フッ素界面活性剤、シリコーン界面活性剤等を挙げることができる。当該赤外線透過膜用組成物における全固形分に占める界面活性剤の含有量としては、例えば０．０１質量％以上５質量％以下とすることができる。
【０１０６】
密着促進剤としては、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等を挙げることができる。
【０１０７】
酸化防止剤としては、２，２−チオビス（４−メチル−６−ｔ−ブチルフェノール）、２，６−ジ−ｔ−ブチルフェノール、ペンタエリスリトールテトラキス［３−（３，５−ジ−ｔ−ブチル−４−ヒドロキシフェニル）プロピオネート］、３，９−ビス［２−［３−（３−ｔ−ブチル−４−ヒドロキシ−５−メチルフェニル）−プロピオニルオキシ］−１，１−ジメチルエチル］−２，４，８，１０−テトラオキサ−スピロ［５．５］ウンデカン、チオジエチレンビス［３−（３，５−ジ−ｔ−ブチル−４−ヒドロキシフェニル）プロピオネート］等を挙げることができる。当該赤外線透過膜用組成物における全固形分に占める酸化防止剤の含有量は、例えば０．０１質量％以上５質量％以下とすることができる。
【０１０８】
紫外線吸収剤としては、２−（３−ｔ−ブチル−５−メチル−２−ヒドロキシフェニル）−５−クロロベンゾトリアゾール、アルコキシベンゾフェノン類等を挙げることができる。
【０１０９】
凝集防止剤としては、ポリアクリル酸ナトリウム等を挙げることができる。
【０１１０】
触媒としては、リチウム、ナトリウム、カリウム、ルビジウム、セシウム、マグネシウム、カルシウム、ストロンチウム、バリウム、亜鉛、アルミニウム、チタン、ジルコニウム、コバルト、ゲルマニウム、スズ、鉛、アンチモン、ヒ素、セリウム等の金属、又はその塩、アルコキシド若しくは有機化合物を使用することができる。特に好ましいのは、ナトリウム、チタン、ジルコニウム、スズ等の化合物であり、例えば水素化ナトリウム、チタンテトラブトキシド、チタンテトライソプロポキシド、ジルコニウムテトラブトキシド、ジルコニウムアセチルアセトナート、オキシ酢酸ジルコニウム、ジブチルスズジラウレート、ジブチルスズジメトキシド、ジブチルスズオキサイド等が挙げられる。
【０１１１】
（１−２．携帯端末の構成）
上述した赤外線透過膜用組成物は、赤外線透過膜（後述する第２マスキング層１３０）として電子デバイス（具体的には、スマートフォンなどの携帯端末）のカバー部材に用いられる。図１は、電子デバイス１０の上面図である。電子デバイス１０は、赤外線センサ１００、カバー部材１１０、カメラ２００、スピーカ部３００、筐体４００、表示パネル５００、マイクロホン部６００を含む。表示パネル５００にはタッチパネルが採用され、表示パネル５００は表示機能に加え入力機能を兼ね備えている。このとき、赤外線センサ１００は、電子デバイス１０の表示パネル５００の近傍に配置される。
【０１１２】
なお、本実施形態では、電子デバイスとしてスマートフォンを例示したが、これに限定されない。電子デバイス１０は、タブレット型のパーソナルコンピュータでもよいし、ノート型のパーソナルコンピュータでもよいし、様々な装置に付属される表示装置またはタッチパネルであってもよい。すなわち、電子デバイス１０は、カバー部材１１０の下に光センサが内蔵される電子機器であればよい。
【０１１３】
カバー部材１１０は、電子デバイス１０の表面に配置される。図２にカバー部材１１０の上面図を示す。図２に示すように、カバー部材１１０は、透光性の構造体１１５、第１マスキング層１２０、開口部１２５、および第２マスキング層１３０を含む。各構成の詳細については、後述する。
【０１１４】
図３は、図１に示す表示装置１０のＡ１−Ａ２間の断面図である。
【０１１５】
図３に示すように、Ａ１−Ａ２間において、表示装置１０は、赤外線センサ１００、カバー部材１１０、パッケージ基板１７０および筐体１８０を含む。なお、図示していないが、赤外線センサの近傍には発光素子（例えば赤外線ランプ）が配置されてもよい。
【０１１６】
赤外線センサ１００は、対象物に照射され、反射した赤外線を検知して画像認識（例えば顔認証）を行う機能を有する。なお、赤外線センサ１００は、画像認識に限定されず、ガス検知、炎検知、水分検知、温度検知、人体検知機能などを有してもよい。
【０１１７】
赤外線センサ１００は、パッケージ基板１７０と接続される。赤外線センサ１００は、パッケージ基板１７０との間に中継基板が設けられてもよい。
【０１１８】
筐体１８０は、光を遮光する部材で形成され、赤外線センサ１００を収納する。図２において、カバー部材１１０およびパッケージ基板１７０は、筐体１８０の外側に設けられているが、筐体１８０の内側に設けられてもよい。
【０１１９】
（１−３．カバー部材１１０の構成）
カバー部材１１０は、赤外センサ１００上に設けられる。カバー部材１１０は、所定の波長領域の光を吸収する機能および所定の波長領域の光を透過する機能を同時に有する。以下に、カバー部材１１０の構成について詳細に説明する。
【０１２０】
透光性の構造体１１５は、電子デバイス１０の外表面に配置される。透光性の構造体１１５には、透光性を有する部材が用いられる。例えば、透光性の構造体１１５には、イオン交換によって得られる強化ガラスが用いられる。強化ガラスは表示画面を保護する目的で、スマートフォンのカバーガラスとして用いることができる。
【０１２１】
第１マスキング層１２０は、４００ｎｍ以上７００ｎｍ以下の波長領域において、透過率の平均値が１０％以下である。つまり、第１マスキング層１２０は可視光領域の光を遮る機能を有する。第１マスキング層１２０は、黒色材料が用いられる。例えば、第１マスキング層１２０には、カーボンブラックを含む有機樹脂材料が用いられる。第１マスキング層１２０の膜厚は、５μｍ以上５０μｍ以下の範囲で適宜設定されればよい。
【０１２２】
また、第１マスキング層１２０には、チタンブラック顔料、ビスベンゾフラノン系顔料、アゾメチン系顔料、ペリレン系顔料などの顔料が用いられてもよいし、アゾ系染料が用いられてもよい。また、第１マスキング層１２０は、これらの材料より選択される１種以上を含んでもよい。
【０１２３】
開口部１２５は、第１マスキング層１２０に設けられる。開口部１２５のうち透光性の構造体１１５側の径Ｒ１２５は、視認可能な大きさを有する。開口部１２５のうち透光性の構造体１１５側の径Ｒ１２５は、０．５ｍｍ以上５ｍｍ以下、より好ましくは１ｍｍ以上２ｍｍ以下であることが望ましい。例えば、透光性の構造体１１５側の径Ｒ１２５は、１ｍｍである。
【０１２４】
第２マスキング層１３０は、赤外線センサ１００に重畳して配置される。この例では、第２マスキング層１３０の膜厚は、第１マスキング層１２０と同等の膜厚を有している。なお、第２マスキング層１３０は、第１マスキング層１２０の膜厚よりも薄い部分を有してもよいし、または、第１マスキング層１２０の上面にも一部重なって配置されてもよい。第２マスキング層１３０には、上述した赤外線透過膜用組成物が用いられる。
【０１２５】
（１−４．カバー部材の製造方法）
次に、図２および図３に示したカバー部材１１０の製造方法を図４乃至図６を用いて説明する。
【０１２６】
まず、図４に示すように透光性の構造体１１５を準備する。透光性の構造体１１５には、イオン交換によって得られる強化ガラスが用いられる。なお、透光性の構造体１１５は、イオン交換によって得られる強化ガラスに限定されず、他のガラス材料が用いられてもよい。例えば、透光性の構造体１１５として、ソーダライムガラス、ホウケイ酸ガラス、クラウンガラス、無アルカリガラス、石英ガラスが用いられてもよい。
【０１２７】
また、透光性の構造体１１５には、樹脂材料が用いられてもよい。例えば、透光性の構造体としてポリエチレンテレフタレート、ポリブチレンテレフタレート等のポリエステル樹脂、ポリエチレン、ポリプロピレン、エチレン酢酸ビニル共重合体等のポリオレフィン樹脂、環状オレフィン樹脂、ノルボルネン樹脂、ポリアクリレート、ポリメチルメタクリレート等のアクリル樹脂、ウレタン樹脂、塩化ビニル樹脂、フッ素樹脂、ポリカーボネート樹脂、ポリビニルブチラール樹脂、ポリビニルアルコール樹脂、ポリイミド樹脂、ポリエーテルイミド樹脂、ポリアミド樹脂、ポリアミドイミド樹脂等が用いられてもよい。
【０１２８】
また、透光性の構造体１１５には、結晶材料が用いられてもよい。例えば、水晶、ニオブ酸リチウム、サファイヤ等の複屈折性結晶が挙げられる。
【０１２９】
次に、図５に示すように透光性の構造体１１５上に第１マスキング層１２０を形成する。第１マスキング層１２０には、カーボンブラックなどの黒色材料を含む有機樹脂材料が用いられる。また、第１マスキング層１２０は、当該膜厚が５μｍ以上５０μｍ以下となるように形成される。そのため、第１マスキング層１２０の形成には厚膜形成が可能なスクリーン印刷法を用いることが望ましい。これにより、４００ｎｍ以上７００ｎｍ以下の波長領域において、透過率の平均値が１０％以下となる。
【０１３０】
第１マスキング層１２０は、形成された後、紫外線（ＵＶ）照射処理または熱処理により適宜硬化してもよい。
【０１３１】
次に、開口部１２５を形成する。このとき、開口部１２５の径が０．５ｍｍ以上５ｍｍ以下となるように、開口部１２５が形成される。開口部１２５は、第１マスキング層１２０がスクリーン印刷法により形成される場合には同時に形成される。また、開口部１２５は、フォトリソグラフィ法、エッチング法などを用いて形成されてもよい。
【０１３２】
なお、開口部１２５が設けられる第１マスキング層１２０の端部は、テーパー形状を有することが望ましい。テーパー形状を有することにより、第２マスキング層を形成するときに、隙間が生じることを防止することができる。
【０１３３】
次に、図６に示すように開口部１２５に第２マスキング層１３０を形成する。第２マスキング層１３０には、上述した赤外線透過膜用組成物が用いられる。第２マスキング層１３０の膜厚は、第１マスキング層１２０の膜厚と同等程度であることが望ましい。この場合、第２マスキング層１３０は厚膜となる場合がある。そのため、第２マスキング層１３０は、スクリーン印刷法により形成されることが望ましい。スクリーン印刷法用により形成することにより、高い生産性が得られる。
【０１３４】
なお、上述した赤外線透過膜用組成物は、高い保存安定性を有する。これにより、第２マスキング層１３０（赤外線透過膜）を形成するときに、第２マスキング層１３０中の色素が析出してしまうことが抑制される。したがって、第２マスキング層１３０は、可視光を十分に吸収するとともに良好な赤外線透過性を有することができる。
【０１３５】
また、本実施形態の場合、開口部１２５に第２マスキング層１３０を形成することができる。つまり、蒸着法を用いた場合のように、第２マスキング層１３０が第１マスキング層１２０に重なることによりカバー部材１１０の全体の厚みが増してしまうということが防止される。つまり、カバー部材の低背化が可能となる。
【０１３６】
また、第２マスキング層１３０を、紫外線（ＵＶ）照射処理または熱処理により適宜硬化させることが望ましい。これにより、第２マスキング層１３０の形状をさらに安定させることができる。以上により、カバー部材１１０が製造される。
【０１３７】
＜第２実施形態＞
（２−１．光電変換素子１０１の構成）
本実施形態では、赤外線を介した顔認証デバイス（顔認証センサ）に用いる光電変換素子について説明する。図７は、電子デバイス１０−１のＡ１−Ａ２間の断面図である。電子デバイス１０−１は、カバー部材１１０、光電変換素子１０１、パッケージ基板１７０および筐体１８０を含む。
【０１３８】
図７に示すように、光電変換素子１０１は、レンズ１４０などの光学素子およびトランジスタを含むチップ化された半導体素子１６０を含む。
【０１３９】
レンズ１４０は、光を集束させる機能を有する。レンズ１４０は、微小のレンズが格子状に多数配列されている。したがって、レンズ１４０は、マイクロレンズアレイと呼ばれる。
【０１４０】
半導体素子１６０は、中央演算処理装置（ＣＰＵ：Ｃｅｎｔｒａｌ  Ｐｒｏｃｅｓｓｉｎｇ  Ｕｎｉｔ）としての機能、または記憶装置としての機能、光信号を受信する機能、および受光した光信号を電気信号に変換する機能などを有する。上記において、半導体素子１６０は、光電変換素子を含むということができる。半導体素子１６０には、受光部１５０がアレイ状に配置される。また、半導体素子１６０と、パッケージ基板１７０とは、錫、銀などを含むバンプ電極などを用いて接続される。また、半導体素子１６０と、パッケージ基板１７０との間に中継基板が設けられてもよい。
【０１４１】
第２マスキング層１３０は、光電変換素子１０１に重畳して配置される。
【０１４２】
図７に示したカバー部材１１０および光電変換素子１０１を用いることにより、発光素子（例えば赤外線ランプ、図示なし）から照射された赤外線が人の顔で反射され、透光性の構造体１１５および第２マスキング層１３０を透過する。このとき、可視光を含む環境光は遮光される。透過した赤外線は、レンズ１４０を介して受光部１５０にて受光される。受光された光は、半導体素子１６０にて光電変換され、画像が認識される。この画像に基づいて、顔認証が行われる。本実施形態の場合、開口部１２５に第２マスキング層１３０が形成される。つまり、蒸着法を用いた場合のように、第２マスキング層１３０が第１マスキング層１２０に重なることによりカバー部材１１０の全体の厚みが増してしまうということが防止される。つまり、カバー部材の低背化、さらには電子デバイスの小型化が可能となる。
【０１４３】
なお、本実施形態、携帯端末に限定されず、赤外線センサを有する様々な電子装置に適用されてもよい。
【実施例】
【０１４４】
以下、実施例に基づいて本発明の一実施形態をより具体的に説明するが、本発明はこれら実施例に何ら限定されるものではない。なお、記載中の「部」は、特に断りのない限り「質量部」を意味する。また、各物性値の測定方法は以下のとおりである。【０１４５】
（３−１．赤外線透過膜の各条件）
本実施例において、（Ａ）色素として、以下の化合物からなる色素を用いた。色素（ｉ）には、化合物Ａ１−１、化合物Ａ２−１からなる色素を用いた。色素（ｉｉ）には、化合物Ａ３−１からなる色素を用いた。色素（ｉｉｉ）には、化合物Ａ４−１からなる色素を用いた。また、一部の条件において、色素（ｉｖ）には化合物Ａ５−１からなる色素を用いた。【０１４６】
本実施例の（Ｂ）溶媒には、ＳＰ値が１０．８である（Ｂ−１）シクロペンタノン、または、ＳＰ値が７．９である（Ｂ−２）ジプロピレングリコールジメチルエーテルを用いた。【０１４７】
本実施例の（Ｃ）樹脂には、（Ｃ−１）ベンジルメタクリレート／スチレン／Ｎ−フェニルマレイミド／２−ヒドロキシエチルメタクリレート／２−エチルヘキシルメタクリレート／メタクリル酸＝１４／１０／１２／１５／２９／２０（質量比）の共重合体、（Ｃ−２）スチレン／メチルメタアクリレート／ブチルアクリレート／２−ヒドロキシエチルメタクリレート／メタクリル酸、ｔ−ブチルパーオキシ−２−エチルヘキサノエート／ｔ−ブチルパーオキシベンゾエート＝１５０／１５０／２３６／５８／６／２２／３（質量比）の共重合体、（Ｃ−３）メタクリル酸グリシジル／メタクリル酸ベンジル／スチレン＝１５／１５／７０（質量比）の共重合体、（Ｃ−４）メタクリル酸／メタクリル酸グリシジル／スチレン＝１０／５０／４０（質量比）の共重合体、（Ｃ−５）メタクリル酸／メタクリル酸グリシジル／メタクリル酸トリシクロ［５．２．１．０2,6］デカン−８−イル及びスチレン＝１０／５０／４０の共重合体を用いた。【０１４８】
また、本実施例の（Ｄ）増粘剤には、（Ｄ−１）シリカ（日本アエロジル株式会社製、商品名：ＲＸ５０）、または（Ｄ−２）炭酸カルシウム（ＩＭＥＲＹＳ社製、商品名：カービタル９５）を用いた。【０１４９】
また、本実施例の（Ｅ）重合性化合物には、（Ｅ−１）ジペンタエリスリトールヘキサアクリレート（日本化薬社製、商品名：ＫＡＹＡＲＡＤ  ＤＰＨＡ、または（Ｅ−２）ヘキサメチレンジイソシアネート系ブロック体（旭化成社製、商品名：ＴＰＡ−Ｂ８０Ｅ）を用いた。【０１５０】
（３−２．条件１における４００〜７００ｎｍ透過評価）
４００〜７００ｎｍ透過評価用として、赤外線透過膜用組成物を平滑なガラス板上に塗布し、２３℃で８時間乾燥した後、塗膜をさらに減圧下５０℃で３時間乾燥して、厚さ１０μｍの赤外線透過膜を得た。なお、乾燥後加熱硬化の前に、露光機（キヤノン社の「ＭＰＡ−６００ＦＡ」：超高圧水銀ランプを使用）を用い、マスクを介さず塗膜の全面露光を行い、硬化性膜とした。【０１５１】
次に、得られた膜の可視領域（４００〜７００ｎｍ）の平均透過率について測定した。可視領域の平均透過率とは、４００ｎｍから７００ｎｍの範囲で２ｎｍおき各点での透過率を測定し、その透過率の平均値を求めた値である。４００〜７００ｎｍの平均透過率が２０％以上の場合は赤外線透過として使用した際のセンサ感度が低下する。そのため、上記平均透過率について、以下の基準で評価した。
Ａ：１％未満
Ｂ：１％以上１０％未満
Ｃ：１０％以上〜２０％未満
Ｄ：２０％以上【０１５２】
（３−３．条件１における７０１〜８００ｎｍ透過評価）
上述した評価サンプルを用いて、近赤外領域（７０１〜８００ｎｍ）の平均透過率を算出した。可視領域の平均透過率とは、７０１ｎｍから８００ｎｍの範囲で２ｎｍおき各点の透過率を測定し、それらの透過率の平均値を求めた値である。平均透過率７０１〜８００ｎｍの平均透過率が６０％以上の場合は赤外線透過として使用した際のセンサ感度が低下する。そのため、上記平均透過率について、以下の基準で評価した。
Ａ：２０％未満
Ｂ：２０％以上３０％未満
Ｃ：３０％以上〜６０％未満
Ｄ：６０％以上【０１５３】
（３−４．条件２における４００〜７００ｎｍ透過評価）
４００〜７００ｎｍ透過評価用として、赤外線透過膜用組成物を平滑なガラス板上に塗布し、１００℃で５分間乾燥した後、塗膜をさらに減圧下１５０℃で１時間加熱硬化させることで、厚さ１０μｍの赤外線透過膜を得た。【０１５４】
次に、得られた膜の可視領域（４００〜７００ｎｍ）の平均透過率について測定した。可視領域の平均透過率とは、４００ｎｍから７００ｎｍの範囲で２ｎｍおき各点での透過率を測定し、その透過率の平均値を求めた値である。４００〜７００ｎｍの平均透過率が２０％以上の場合は赤外線透過として使用した際のセンサ感度が低下する。そのため、上記平均透過率について、以下の基準で評価した。
Ａ：１％未満
Ｂ：１％以上１０％未満
Ｃ：１０％以上〜２０％未満
Ｄ：２０％以上【０１５５】
（３−５．条件２における７０１〜８００ｎｍ透過評価）
上述した評価サンプルを用いて、近赤外領域（７０１〜８００ｎｍ）の平均透過率を算出した。可視領域の平均透過率とは、７０１ｎｍから８００ｎｍの範囲で２ｎｍおき各点の透過率を測定し、それらの透過率の平均値を求めた値である。平均透過率７０１〜８００ｎｍの平均透過率が６０％以上の場合は赤外線透過として使用した際のセンサ感度が低下する。そのため、上記平均透過率について、以下の基準で評価した。
Ａ：２０％未満
Ｂ：２０％以上３０％未満
Ｃ：３０％以上〜６０％未満
Ｄ：６０％以上【０１５６】
（３−６．条件１における耐熱性評価）
上述した評価サンプルを用いて、４００〜７００ｎｍの平均透過率（加熱前平均透過率）を測定した後、ホットプレートで１８０℃、３０分間加熱し、再度４００〜７００ｎｍの平均透過率（加熱後平均透過率）を測定した。そして、加熱前平均透過率と加熱後平均透過率の差の絶対値（耐熱性）について、以下の基準で評価した。
Ａ：３％未満
Ｂ：３％以上５％未満
Ｃ：５％以上１０％未満
Ｄ：１０％以上２０％未満【０１５７】
（３−７．条件２における耐熱性評価）
赤外線透過膜用組成物を平滑なガラス板上に塗布し、１００℃で５分間乾燥した後、塗膜をさらに減圧下１５０℃で１時間加熱硬化させることで、厚さ１０μｍの赤外線透過膜を得た。そして、加熱前平均透過率と加熱後平均透過率の差の絶対値（耐熱性）について、以下の基準で評価した。
Ａ：３％未満
Ｂ：３％以上５％未満
Ｃ：５％以上１０％未満
Ｄ：１０％以上２０％未満【０１５８】
（３−８．経時析出評価）
溶媒を含有する赤外線透過膜用組成物を、密閉した瓶中に２５℃、１気圧の状況下に放置し、有機色素の析出状況以下の基準で評価した。
Ａ：３か月以上の間、色素の析出が確認されなかった。
Ｂ：１か月以上３か月未満の間、色素の析出が確認されなかった。
Ｃ：２週間以上１か月未満の間、色素の析出が確認されなかった。
Ｄ：２週間未満で、色素の析出が確認された。【０１５９】
（３−９．印刷評価）
硬化後膜厚が１０μｍとなるようにスクリーン版のメッシュ線径、スクリーン版の厚みを調整し、赤外線透過膜用組成物を平滑なガラス板上にスクリーン印刷を行った。印刷パターン形状を、以下の基準で評価した。
Ａ：エッジ部が矩形かつムラが確認されなかった
Ｂ：エッジ部の乱れやムラが一部に確認された
Ｃ：エッジ部の乱れやムラが各所に確認された
Ｄ：エッジ部乱れやムラが全面的に確認された【０１６０】
（３−１０．評価結果）
【表１】
2019159985.tif 000018
【０１６１】
表１の結果から分かるように、（Ａ）色素（ｉ）、色素（ｉｉ）、および色素（ｉｉｉ）をすべて含有する実施例１〜１５の各条件において、（Ａ）色素（ｉ）、色素（ｉｉ）、および色素（ｉｉｉ）のいずれかを有しない比較例１〜３に比べて４００〜７００ｎｍ透過評価、７０１〜８００ｎｍ透過評価のいずれにおいても良好な結果が得られた。また、（Ａ）色素（ｉｉｉ）のＳＰ値と（Ｂ）溶媒のＳＰ値の差の絶対値が０．１（ｃａｌ／ｃｍ3）1/2となる実施例１〜１５の各条件において、経時析出評価でＣ以上の良好な結果が得られた。【０１６２】
また、各実施例の赤外線透過膜用組成物から形成される赤外線透過膜は、４００〜７００ｎｍ透過評価、７０１〜８００ｎｍ透過評価、かつ経時析出評価のすべてにおいて良好な結果が得られた。つまり、本発明の一実施形態を用いることにより、保存安定性の高い赤外線透過膜用組成物が得られるとともに、可視光に対して高い遮蔽機能を有する赤外線透過膜を形成することができる。【０１６３】
また、（Ｂ）溶媒のうち、（Ｂ−１）溶媒を多く含有する条件で、経時析出評価において良好な結果が得られた。特に（Ｂ）溶媒の全量に対して、（Ｂ−１）溶媒の割合が２０質量％以上の条件である実施例１〜１５では、（Ｂ−１）溶媒を有しない比較例４，５に比べて経時析出評価において良好な結果が得られた。さらに、（Ｂ−１）溶媒の割合が９０質量％以下の条件では、良好な耐熱特性が得られたほか、良好な塗布性能も得られた。【０１６４】
また、（Ｃ）樹脂を含有する殆どの条件において、耐熱性評価において良好な結果が得られた。特に、（Ｃ−４）または（Ｃ−５）樹脂を用いることで、耐熱性評価以外の各評価でも良好な結果が得られた。【０１６５】
また、（Ｄ）増粘剤を含有するいずれの条件においても、印刷性能評価において良好な結果が得られた。つまり、本発明の一実施形態を用いることにより、スクリーン印刷した際の赤外線透過膜のパターン形状を安定させることができる。
【符号の説明】
【０１６６】
１０・・・電子デバイス、１００・・・赤外線センサ、１０１・・・光電変換素子、１１０・・・カバー部材、１１５・・・透光性の構造体、１２０・・・マスキング層、１２５・・・開口部、１３０・・・マスキング層、１４０・・・レンズ、１５０・・・受光部、１６０・・・半導体素子、１７０・・・パッケージ基板、１８０・・・筐体、２００・・・カメラ、３００・・・スピーカ部、３５０・・・通常、４００・・・筐体、５００・・・表示パネル、６００・・・マイクロホン部
【図１】
2019159985.tif 000019
【図２】
2019159985.tif 000020
【図３】
2019159985.tif 000021
【図４】
2019159985.tif 000022
【図５】
2019159985.tif 000023
【図６】
2019159985.tif 000024
【図７】
2019159985.tif 000025
【国際調査報告】
2019159985.tif 000026
2019159985.tif 000027
2019159985.tif 000028
2019159985.tif 000029